(57)【要約】【課題】匍匐害虫に対して特に優れた忌避効果を発揮しながらも、有効成分のブリードにより使用感を損ねない忌避剤を提供することを課題とする。【解決手段】熱可塑性樹脂がファルネシルアセトンを含有する樹脂成形体であって、該樹脂成形体表面に１日あたり４〜１１０μｇ／ｃｍ２のファルネシルアセトンがブリードしてくることを特徴とする匍匐害虫用忌避剤。【選択図】なし【特許請求の範囲】
【請求項１】
ファルネシルアセトンを含有する樹脂成形体からなる匍匐害虫用忌避剤であって、該樹脂成形体から１日あたり４〜１１０μｇ／ｃｍ２のファルネシルアセトンがブリードしてなる匍匐害虫用忌避剤。
【請求項２】
ポリオレフィン系樹脂を含有する請求項１に記載の匍匐害虫用忌避剤。
【請求項３】
ポリエチレン系またはポリプロピレン系樹脂を含有する請求項１または請求項２に記載の匍匐害虫用忌避剤。
【請求項４】
請求項１〜３のいずれかに記載の匍匐害虫用忌避剤を基材に積層した積層体。
【請求項５】
請求項１〜３のいずれかに記載の匍匐害虫用忌避剤の二次加工品。
【請求項６】
請求項１〜３のいずれかに記載の匍匐害虫用忌避剤に匍匐害虫を接触させて忌避することを特徴とする匍匐害虫忌避方法。
【発明の詳細な説明】
【技術分野】
【０００１】
本発明は、匍匐害虫用忌避剤に関する。
【背景技術】
【０００２】
アリやゴキブリなどの匍匐害虫は、食品を餌として好む。日常生活において、アリやゴキブリなどの匍匐害虫が食品を嗅ぎ付け、食事の場に現れる、または食品に関する装置に侵入するなど問題となる場合が多い。
前記匍匐害虫を忌避するに際し、消費者の安全志向、天然物志向が強まっており、これら要求を満たす忌避成分として、テルペン系化合物のファルネシルアセトンが注目されている。
【０００３】
例えば特許文献１の実施例１２には、ファルネシルアセトンを熱可塑性樹脂に含有したシートが開示されている。
【先行技術文献】
【特許文献】
【０００４】
【特許文献１】特許第４４８５８００号
【発明の概要】
【発明が解決しようとする課題】
【０００５】
しかしながら、前記シートでは匍匐害虫に対して十分な忌避効果を得られないことがあり、より優れた匍匐害虫用忌避剤が求められていた。
【０００６】
本発明は、上記問題点に鑑み、匍匐害虫に対して優れた忌避効果を発揮する忌避剤を提供するものである。
【課題を解決するための手段】
【０００７】
本発明者は、上記課題を満足するために鋭意検討した結果、ファルネシルアセトンを含有した樹脂成形体表面から１日あたり４〜１１０μｇ／ｃｍ２のファルネシルアセトンをブリードさせることで、匍匐害虫に対して優れた忌避効果を発揮することを見出した。
【発明の効果】
【０００８】
本発明は、匍匐害虫に対して優れた忌避効力を発揮する。さらには本発明の匍匐害虫用忌避剤に接触しても薬剤の汚損が抑制されているので、例えば、衣服、陶器、金属などを薬剤で汚損する心配が少ない。このため本発明の匍匐害虫用忌避剤は、使用場面を考慮することなく使用することができる。
【図面の簡単な説明】
【０００９】
【図１】実施例１０および比較例４に記載の匍匐害虫用忌避剤をカットした試験片をアルミ箔上に２４時間静置した状態図。
【図２】試験片を図１の位置から移動させた状態図。
【図３】実施例１０および比較例４に記載の匍匐害虫用忌避剤をカットした試験片をアルミ箔上に２４時間静置した状態図その２。
【図４】試験片を図１の位置から移動させた状態図その２。
【発明を実施するための形態】
【００１０】
本発明の匍匐害虫用忌避剤は、ファルネシルアセトンを含有する樹脂成形体表面から１日あたり４〜１１０μｇ／ｃｍ２のファルネシルアセトンがブリードしてなるものである。
【００１１】
前記樹脂成形体表面からの１日あたりのファルネシルアセトンのブリード量は、匍匐害虫用忌避剤の全面を１ｍＬのヘプタンをしみこませたパルプ製ワイプで拭き取った後直射日光が当たらない２５℃の室内に１日静置し、その後ヘプタンを染み込ませたパルプ製ワイプを用いて該匍匐害虫用忌避剤の一部の面または全面を拭き取り、拭き取り後のパルプ製ワイプからファルネシルアセトンを抽出し、ガスクロマトグラフにより定量分析する。そして、定量分析されたファルネシルアセトン量を拭き取った面の面積で除することで算出できる。
【００１２】
本発明に使用される樹脂としては、熱可塑性樹脂が挙げられ、熱可塑性樹脂としては例えばポリオレフィン系樹脂とカルボン酸エステルの共重合体が挙げられ、またはスチレン系エラストマーが挙げられる。
【００１３】
前記ポリオレフィン系樹脂とカルボン酸エステルの共重合体におけるポリオレフィン系樹脂としては、例えばポリエチレンおよびポリプロピレンが挙げられる。
【００１４】
前記ポリオレフィン系樹脂とカルボン酸エステルの共重合体におけるカルボン酸エステルとしては、不飽和カルボン酸エステルまたはカルボン酸ビニルエステルが挙げられる。
【００１５】
前記不飽和カルボン酸エステルとしては、例えばアクリル酸メチル、アクリル酸エチル、アクリル酸ブチル等のアクリル酸の低級アルキルエステル、メタクリル酸メチル、メタクリル酸エチル、メタクリル酸ブチル等のメタクリル酸の低級アルキルエステルが挙げられ、前記カルボン酸ビニルエステルとしては、例えば酢酸ビニル等の低級脂肪酸のビニルエステルが挙げられる。
【００１６】
前記ポリオレフィン系樹脂とカルボン酸エステルの共重合体としては、例えばエチレン−アクリル酸メチル共重合体、エチレン−アクリル酸エチル共重合体、エチレン−アクリル酸ブチル共重合体、エチレン−メタクリル酸メチル共重合体、エチレン−メタクリル酸エチル共重合体、プロピレン−アクリル酸メチル共重合体、プロピレン−アクリル酸エチル共重合体、プロピレン− アクリル酸ブチル共重合体、プロピレン−メタクリル酸メチル共重合体およびプロピレン−メタクリル酸エチル共重合体が挙げられる。
【００１７】
前記スチレン系エラストマーとしては、スチレンとオレフィンとのブロック共重合体、スチレンと共役ジエンとのブロック共重合体およびこれら共重合体の水素添加物が挙げられる。
【００１８】
前記スチレンとオレフィンとのブロック共重合体としては、例えばスチレン−エチレン−プロピレンブロック共重合体、スチレン−エチレン−プロピレン−スチレンブロック共重合体、スチレン−エチレン−エチレン−プロピレン−スチレンブロック共重合体、スチレン−エチレン−ブチレン−スチレンブロック共重合体およびスチレン−イソブチレン−スチレンブロック共重合体が挙げられる。
【００１９】
前記スチレンと共役ジエンとのブロック共重合体としては、例えばスチレン−ブタジエン−スチレンブロック共重合体およびスチレン−イソプレン−スチレンブロック共重合体が挙げられる。
【００２０】
本発明の匍匐害虫用忌避剤には、前記ファルネシルアセトンと前記ポリオレフィン系樹脂とカルボン酸エステルの共重合体、または前記ファルネシルアセトンと前記スチレン系エラストマーの他にポリエチレン、ポリプロピレン等を含有させてもよい。
【００２１】
前記ポリエチレンとしては、例えば直鎖低密度ポリエチレン（以下、ＬＬＤＰＥと記すこともある）、低密度ポリエチレン（以下、ＬＤＰＥと記すこともある）および高密度ポリエチレン（以下、ＨＤＰＥと記すこともある）が挙げられる。
【００２２】
前記ＬＬＤＰＥとしては、例えば住友化学株式会社製のスミカセンＬ、スミカセンＥ、スミカセンα／Ｈｉα、エクセレンＦＸ、エクセレンＶＬ、日本ポリエチレン株式会社製のノバテックＬＬ、株式会社プライムポリマー製のネオゼックス、ウルトゼックス、エボリュー、旭化成株式会社製のサンテック−ＬＤ、東ソー株式会社製のニポロン−Ｌ、ニポロン−Ｚ、宇部丸善ポリエチレン株式会社製のユメリット等が挙げられる。
【００２３】
前記ＬＤＰＥとしては、例えば住友化学株式会社製のスミカセン、日本ポリエチレン株式会社製のノバテックＬＤ、東ソー株式会社製のペトロセン、宇部丸善ポリエチレン株式会社製の∪ＢＥポリエチレン等が挙げられる。
【００２４】
前記ＨＤＰＥとしては、例えば日本ポリエチレン株式会社製のノバテックＨＤ、株式会社プライムポリマー製のハイゼックス、エボリューＨ、東ソー株式会社製のニポロンハード、旭化成株式会社製のサンテック−ＨＤ、クレオックス、三井化学株式会社製のハイゼックスミリオン、ミペロン、京葉ポリエチレン株式会社製のＫＥＩＹＯポリエチ等が挙げられる。
【００２５】
前記ポリプロピレンとしては、例えばプロピレン単独重合体（以下、ホモＰＰと記すこともある）、エチレンとのランダム共重合体（以下、ランダムＰＰ）およびホモＰＰとエチレンプロピレンゴムとのブロック共重合体（ブロックＰＰ）が挙げられる。
【００２６】
前記ホモＰＰ、ランダムＰＰおよびブロックＰＰとしては、例えば住友化学株式会社の住友ノーブレン、株式会社プライムポリマー製のプライムポリプロ、サンアロマー株式会社製のサンアロマー、日本ポリプロ株式会社製のノバテックＰＰ等が挙げられる。
【００２７】
本発明に使用されるファルネシルアセトンの含有量としては、忌避剤全体量に対して通常１〜３０重量％の範囲である。
【００２８】
本発明の匍匐害虫用忌避剤は、前記ファルネシルアセトンと前記ポリオレフィン系樹脂とカルボン酸エステルの共重合体におけるカルボン酸エステルの重量比が通常１：０.５１〜２.５、好ましくは１：０.５５〜０.７である。本範囲内にあることにより樹脂成形体表面からのファルネシルアセトンのブリード量を本発明の範囲内に制御することができるので、匍匐害虫に対して優れた忌避効果を発揮すると同時に匍匐害虫用忌避剤からの薬剤の汚損を抑制することができる。
【００２９】
本発明の匍匐害虫用忌避剤は、前記ファルネシルアセトンと前記スチレン系エラストマーにおけるスチレンの重量比は通常１：０.３〜５、好ましくは１：０．８〜２がより好ましい割合となる。本範囲内にあることにより樹脂成形体表面からのファルネシルアセトンのブリード量を本発明の範囲内に制御することができるので、匍匐害虫に対して優れた忌避効果を発揮すると同時に匍匐害虫用忌避剤からの薬剤の汚損を抑制することができる。
【００３０】
本発明の匍匐害虫用忌避剤には、樹脂成形体に種々の性能を付与するため、酸化防止剤、光安定剤、熱安定剤、可塑剤、軟化剤、粘度調節剤、防汚剤、顔料、染料、脱臭剤、芳香剤、香料、展着剤、滑剤、アンチブロッキング剤、界面活性剤、帯電防止剤、透明化剤、発泡剤、有機充填剤、無機充填剤等を含有させてもよい。
前記酸化防止剤としては、例えば、ビタミンＥ類、ブチルヒドロキシトルエン（以下ＢＨＴと称する）、イルガノックス１０１０、イルガノックス１０７６などのフェノール型の酸化防止剤、またはタンニン酸、没食子酸などのポリフェノール型の酸化防止剤が挙げられる。前記酸化防止剤は、ファルネシルアセトンに対して０．００１〜１０重量％の範囲で含有させるのが好ましい。
【００３１】
本発明の匍匐害虫用忌避剤は、例えば、前記ポリオレフィン系樹脂とカルボン酸エステルの共重合体、または前記スチレン系エラストマーを５０〜２００℃に調整したヘンシェルミキサー等の混練機を用いて予め混練した後、前記ファルネシルアセトンを加えて均一になるまで混練して得られた混練物を、射出成形、押出成形、プレス成形、真空成形等することで得られる。
【００３２】
本発明の匍匐害虫用忌避剤は、例えば前記成形によりフィルム状、シート状、繊維状、網状および格子状に成形される。
【００３３】
本発明の匍匐害虫用忌避剤は、例えば、基材に積層することができる。積層体の基材としては、例えば、市販のレジャーシート、建築工事用シート、輸送コンテナ用シート、輸送パレット、ランチョンマット、ゴミ袋、押し入れ用シート、電線被覆、工場用クリーンマット、粘着テープ等が挙げられる。
また本発明の匍匐害虫用忌避剤を二次加工して使用することもできる。二次加工品としては、例えば、繊維状の匍匐害虫用忌避剤を、寝具、カーペット、ラグ、マットなどへの二次加工が挙げられる。
網状または格子状の匍匐害虫用忌避剤を緩衝用ネットシート、ゴミ置き場用飛散防止ネットなどへの二次加工が挙げられる。
上記積層体および二次加工品は、匍匐害虫を忌避したい箇所に設置して使用することができる。
【００３４】
本発明の匍匐害虫用害虫忌避剤は、アリ類、ゴキブリ、トコジラミ、チャタテムシ、シバンムシ、コクゾウムシ、ムカデ、ヤスデ、ダンゴムシ等の忌避に用いられる。中でも、アリ類に対して特に高い忌避効果を発揮する。
【００３５】
前記アリ類としてはヒメサスライ亜科、ノコギリハリアリ亜科、クビレハリアリ亜科、カタアリ亜科、ヤマアリ亜科、ムカシアリ亜科、フタフシアリ亜科、ハリアリ亜科、カギバラアリ亜科、クシフタフシアリ亜科が挙げられる。
【実施例】
【００３６】
以下、実施例によって本発明をさらに説明する。
【００３７】
（実施例１）
直鎖低密度ポリエチレン（商品名：ノバテックＬＬ  ＵＪ７９０、日本ポリエチレン株式会社製）３８ｇ及びエチレン−メタクリル酸メチル共重合体（共重合体中のメタクリル酸メチルの割合：２５重量％ 、商品名：アクリフトＷＫ３０７、住友化学株式会社製）９．５ｇを１４０℃に予め加温したミキサー混練機（ＰＬＡＳＴＩ−ＣＯＲＤＥＲ、ブラベンダー社製）で５分間溶融混練し、その後ファルネシルアセトン（Ｅ，Ｅ＝９８％、ＴＡＩＷＡＮ  ＴＥＫＨＯ  ＦＩＮＥ−ＣＨＥＭ．ＣＯ．，ＬＴＤ．製）２．５ｇを加えて３分間再混練して混練物を得た。
この混練物１４ｇを１５０ｍｍ×１５０ｍｍ×０．５ｍｍの型枠に入れて１４０℃に予め加温した卓上用テストプレス機（神籐金属工業所株式会社製）に３分間静置した後、同温にて５０ｋｇ／ｃｍ2で３分間、次いで同温にて１００ｋｇ／ｃｍ2で３分間加圧した後、冷却して型枠から外し本発明の匍匐害虫用忌避剤を得た。
【００３８】
（実施例２）
実施例１において、直鎖低密度ポリエチレンを３６．８ｇ、エチレン−メタクリル酸メチル共重合体を９．２ｇ、ファルネシルアセトンを４ｇに変更し、本発明の匍匐害虫用忌避剤を得た。
【００３９】
（実施例３）
エチレン−プロピレンランダム共重合体（商品名：ノバテックＰＰ  ＥＧ８Ｂ、日本ポリプロ株式会社製）とファルネシルアセトンを含有するコンパウンド（商品名：ＳＲＯＰＥ−ＦＡＣ２０−ＰＰ、クラレトレーディング株式会社製、ファルネシルアセトン含有量２０重量％）１２．５ｇ、及び前述のエチレン−プロピレンランダム共重合体３７．５ｇ、及びＢＨＴ０．０２５ｇを１６０℃に予め加温したミキサー混練機（ＰＬＡＳＴＩ−ＣＯＲＤＥＲ、ブラベンダー社製）で５分間溶融混練して混練物を得た。
この混練物１４ｇを１５０ｍｍ×１５０ｍｍ×０．５ｍｍの型枠に入れて１６０℃に予め加温した卓上用テストプレス機（神籐金属工業所株式会社製）で３分間静置した後、同温にて５０ｋｇ／ｃｍ2で３分間、次いで同温にて１００ｋｇ／ｃｍ2で３分間加圧した後、冷却して型枠から外し本発明の匍匐害虫用忌避剤を得た。
【００４０】
（実施例４）
実施例３において、コンパウンドを１７．５ｇ、エチレン−プロピレンランダム共重合体を３２．５ｇ、ＢＨＴを０．０３５ｇに変更し、本発明の匍匐害虫用忌避剤を得た。
【００４１】
（実施例５）
実施例３において、コンパウンドを２５ｇ、エチレン−プロピレンランダム共重合体を３２５ｇ、ＢＨＴを０．０５ｇに変更し、本発明の匍匐害虫用忌避剤を得た。
【００４２】
（実施例６）
実施例３において、コンパウンドを２．５ｇ、エチレン−プロピレンランダム共重合体を４７．５ｇ、ＢＨＴを０．００５ｇに変更し、実施例６の匍匐害虫用忌避剤を得た。
【００４３】
（実施例７）
エチレン−メタクリル酸メチル共重合体（共重合体中のメタクリル酸メチルの割合：２５重量％ 、商品名：アクリフトＷＫ３０７、住友化学株式会社製）４５ｇを１４０℃に予め加温したミキサー混練機（ＰＬＡＳＴＩ−ＣＯＲＤＥＲ、ブラベンダー社製）で５分間溶融混練し、その後ファルネシルアセトン（Ｅ，Ｅ＝９８％、ＴＡＩＷＡＮ  ＴＥＫＨＯ  ＦＩＮＥ−ＣＨＥＭ．ＣＯ．，ＬＴＤ．製）５ｇを加えて３分間再混練して混練物を得た。
この混練物１４ｇを１５０ｍｍ×１５０ｍｍ×０．５ｍｍの型枠に入れて１４０℃に予め加温した卓上用テストプレス機（神籐金属工業所株式会社製）で３分間静置した後、同温にて５０ｋｇ／ｃｍ2で３分間、次いで同温にて１００ｋｇ／ｃｍ2で３分間加圧した後、冷却して型枠から外し本発明の匍匐害虫用忌避剤を得た。
【００４４】
（実施例８）
エチレン−プロピレンランダム共重合体（商品名：ノバテックＰＰ  ＥＧ８Ｂ、日本ポリプロ株式会社製）１５ｇ、及びスチレン−エチレン−プロピレン−スチレンブロック共重合体（共重合体中のスチレンの割合：３０重量％ 、商品名：セプトン２００７、株式会社クラレ製）２５ｇを１６５℃に予め加温したミキサー混練機（ＰＬＡＳＴＩ−ＣＯＲＤＥＲ、ブラベンダー社製）で５分間溶融混練し、その後ファルネシルアセトン（Ｅ，Ｅ＝９８％、ＴＡＩＷＡＮ  ＴＥＫＨＯ  ＦＩＮＥ−ＣＨＥＭ．ＣＯ．，ＬＴＤ．製）１０ｇを加えて３分間再混練して混練物を得た。
この混練物１４ｇを１５０ｍｍ×１５０ｍｍ×０．５ｍｍの型枠に入れて１６０℃に予め加温した卓上用テストプレス機（神籐金属工業所株式会社製）で３分間静置した後、同温にて５０ｋｇ／ｃｍ2で３分間、次いで同温にて１００ｋｇ／ｃｍ2で３分間加圧した後、冷却して型枠から外し本発明の匍匐害虫用忌避剤を得た。
【００４５】
（実施例９）
実施例８において、エチレン−プロピレンランダム共重合体を２５ｇ、スチレン−エチレン−プロピレン−スチレンブロック共重合体を２０ｇ、ファルネシルアセトンを５ｇに変更し、本発明の匍匐害虫用忌避剤を得た。
【００４６】
（実施例１０）
実施例８において、エチレン−プロピレンランダム共重合体を３０ｇ、スチレン−エチレン−プロピレン−スチレンブロック共重合体を１０ｇ、ファルネシルアセトンを１０ｇに変更し、本発明の匍匐害虫用忌避剤を得た。
【００４７】
（実施例１１）
実施例８において、エチレン−プロピレンランダム共重合体を２４．５ｇ、スチレン−エチレン−プロピレン−スチレンブロック共重合体を２４ｇ、ファルネシルアセトンを１．５ｇに変更し、本発明の匍匐害虫用忌避剤を得た。
【００４８】
（実施例１２）
実施例８において、エチレン−プロピレンランダム共重合体を４７ｇ、スチレン−エチレン−プロピレン−スチレンブロック共重合体を１．５ｇ、ファルネシルアセトンを１．５ｇに変更し、本発明の匍匐害虫用忌避剤を得た。
【００４９】
（比較例１）
実施例３において、コンパウンドを０．２５ｇ、エチレン−プロピレンランダム共重合体を４９．７５ｇ、ＢＨＴを０．０００５ｇに変更し、比較用の匍匐害虫用忌避剤を得た。
【００５０】
（比較例２）
実施例７において、エチレン−メタクリル酸メチル共重合体を３２ｇ、ファルネシルアセトンを１８ｇに変更し、比較用の匍匐害虫用忌避剤を得た。
【００５１】
（比較例３）
アクリル酸ブチル−メタクリル酸メチル共重合体（共重合体中のメタクリル酸メチルの割合：５０重量％ 、商品名：パラペットＧＲ−Ｆ、株式会社クラレ製）４０ｇを１７０℃に予め加温したミキサー混練機（ＰＬＡＳＴＩ−ＣＯＲＤＥＲ、ブラベンダー社製）で５分間溶融混練し、その後ファルネシルアセトン（Ｅ，Ｅ＝９８％、ＴＡＩＷＡＮ  ＴＥＫＨＯ  ＦＩＮＥ−ＣＨＥＭ．ＣＯ．，ＬＴＤ．製）１０ｇを加えて３分間再混練して混練物を得た。
この混練物１４ｇを１５０ｍｍ×１５０ｍｍ×０．５ｍｍの型枠に入れて１７０℃に予め加温した卓上用テストプレス機（神籐金属工業所株式会社製）で３分間静置した後、同温にて５０ｋｇ／ｃｍ2で３分間、次いで同温にて１００ｋｇ／ｃｍ2で３分間加圧した後、冷却して型枠から外し比較用の匍匐害虫用忌避剤を得た。
【００５２】
（比較例４）
実施例８において、エチレン−プロピレンランダム共重合体を３５ｇ、スチレン−エチレン−プロピレン−スチレンブロック共重合体を５ｇ、ファルネシルアセトンを１０ｇに変更し、比較用の匍匐害虫用忌避剤を得た。
【００５３】
（比較例５）
実施例８において、エチレン−プロピレンランダム共重合体を２５．５ｇ、スチレン−エチレン−プロピレン−スチレンブロック共重合体を２４ｇ、ファルネシルアセトンを０．５ｇに変更し、比較用の匍匐害虫用忌避剤を得た。
【００５４】
（製剤例）
直鎖低密度ポリエチレン（商品名：スミカセンＥ  ＦＶ４０５、住友化学株式会社製）５０ｇを１４０℃に予め加温したミキサー混練機（ＰＬＡＳＴＩ−ＣＯＲＤＥＲ、ブラベンダー社製）で５分間溶融混練して混練物を得た。
この混練物１４ｇを１５０ｍｍ×１５０ｍｍ×０．５ｍｍの型枠に入れて１７０℃に予め加温した卓上用テストプレス機（神籐金属工業所株式会社製）で３分間静置した後、同温にて５０ｋｇ／ｃｍ2で３分間、次いで同温にて１００ｋｇ／ｃｍ2で３分間加圧した後、冷却して型枠から外しファルネシルアセトンを含有しない樹脂成形体を得た。
【００５５】
＜試験１  アルミ箔への汚損の確認＞
実施例１ないし１２及び比較例１ないし５に記載の匍匐害虫用忌避剤をそれぞれ３０ｍｍ×１５０ｍｍ×０．５ｍｍにカットし試験片を準備した。次に１９５ｍｍ×１２５ｍｍのパルプ製ワイプ（商品名：プロワイプ、大王製紙株式会社製）を約３５ｍｍ×２５ｍｍとなるように５回折りたたんだ。そして、ヘプタン１ｍＬを折りたたんだワイプに滴下し、該試験片の長手方向に沿って、３０ｍｍ×１５０ｍｍとなる一つの面拭き取った。前述と同様ワイプをもう一枚用意し、５回折りたたんでヘプタン１ｍＬを滴下し、該試験片の３０ｍｍ×１５０ｍｍのもう一方の面を拭き取った。
匍匐害虫用忌避剤を金属製の輸送コンテナ上に設置した場面を想定し、前記拭き取り作業をした試験片をアルミ箔の上に置き、２５℃条件下で２４時間静置した。２４時間後に試験片を持ち上げアルミ箔観察し、ファルネシルアセトンによる汚損の有無を目視で確認した。
【００５６】
図１〜４に代表的な例を示すが、実施例１０に記載の匍匐害虫用忌避剤をカットした試験片はアルミ箔を汚損しなかった。比較例４に記載の匍匐害虫用忌避剤をカットした試験片はアルミ箔を汚損し、油性マーカーで記載した文字が滲んだ（図４の丸印内）。このような汚損や文字の滲みは他の比較用の匍匐害虫用忌避剤で認められた。
【００５７】
＜試験２  忌避剤からのブリード量の測定＞
匍匐害虫用忌避剤からのファルネシルアセトンのブリード量については、前記樹脂成形体がアルミ拍と接触していない面を前述同様のヘプタン１ｍＬを滴下したパルプ製ワイプで拭き取り作業を行い、拭き取り後のパルプ製ワイプを容量６０ｃｃのガラスバイアルに入れ、ヘプタン１８ｍＬを加えて超音波（４２ｋＨｌｚ）処理を２０分間行ってワイプからファルネシルアセトンを抽出し、該抽出液をガスクロマトグラフで測定した。分析データは株式会社島津製作所製のソフトウエア（ＧＣｓｏｌｕｔｉｔｏｎ）を用いて解析した。
【００５８】
＜試験３  イエヒメアリの忌避試験＞
実施例１ないし１２及び比較例１ないし５に記載の匍匐害虫用忌避剤を１００ｍｍ×１００ｍｍ×０．５ｍｍにカットした試験片をそれぞれ１枚準備した。
ステンレスバット（２４ｃｍ×２０ｃｍ×高さ３ｃｍ）の側面にイエヒメアリの逃亡防止のためのフルオンを塗布したものを１７枚準備し、夫々のステンレスバットの中央部付近に、各試験片をセロテープで貼りつけた。
当該バット内にイエヒメアリのワーカー３０頭を放虫し、試験片の中央部付近に餌としてアカイエカ雌成虫の死骸６頭を設置し、ステンレスバット上に５％砂糖水を含ませた綿球を１個置いて試験開始とした。
試験は、室温約２５±１℃の実験室内で実施し、試験開始から２４時間後における餌の喫食状態からイエヒメアリに対する忌避効力を評価した。評価は、餌が喫食されている場合はイエヒメアリが「侵入」、餌が喫食されていない場合はイエヒメアリを「忌避」とした。
【００５９】
前記試験２および試験３の結果を表１に示す。
【００６０】
【表１】
2020164526.tif 000002
【００６１】
＜試験４  イエヒメアリの忌避試験２＞
実施例８及び比較例４に記載の匍匐害虫用忌避剤を１００ｍｍ×１００ｍｍ×０．５ｍｍにカットした試験片をそれぞれ２枚準備し、このうち試験片各１枚は試験片を作製した翌日に後述する試験を実施した。
残りの試験片は、実地試験を想定して住化エンバイロメンタルサイエンス株式会社の資材倉庫前に２週間静置した後に、後述する試験を実施した。
ステンレスバット（２４ｃｍ×２０ｃｍ×高さ３ｃｍ）の側面にイエヒメアリの逃亡防止のためのフルオンを塗布したものを４枚準備し、夫々のステンレスバットの中央部付近に、各試験片をセロテープで貼りつけた。
当該バット内にイエヒメアリのワーカー５０頭を放虫し、試験片の中央部付近に餌としてチャバネゴキブリの死骸１頭を設置し、ステンレスバット上に５％砂糖水を含ませた綿球を１個置いて試験開始とした。
試験は、室温約２５±１℃の実験室内で実施し、試験開始から２４時間後における餌の喫食状態からイエヒメアリに対する忌避効力を評価した。評価は、餌が喫食されている場合はイエヒメアリが「侵入」、餌が喫食されていない場合はイエヒメアリを「忌避」とした。下表に結果を示す。
【００６２】
［表２］
2020164526.tif 000003
【００６３】
＜試験５  アルゼンチンアリの忌避試験＞
アルゼンチンアリの生息地に実施例３ないし５に記載の匍匐害虫用忌避剤及び製剤例に記載の樹脂成形体を設置した。各忌避剤の中央に昆虫ゼリー（商品名：ワイドカップ  樹液の森  育成５０、株式会社フジコン製）１個を置いて試験開始とした。試験開始後から１、２、３、５、７、８時間の時点で各忌避剤を観察し、アルゼンチンアリに対する忌避効力を評価した。結果を表３に示す。
【００６４】
【表３】
2020164526.tif 000004
〇：アルゼンチンアリは侵入せず
△：アルゼンチンアリは侵入したが、行列は成していない
×：アルゼンチンアリが侵入し、行列を形成
【図１】
2020164526.tif 000005
【図２】
2020164526.tif 000006
【図３】
2020164526.tif 000007
【図４】
2020164526.tif 000008